(57)【要約】【解決課題】中間層を有する電解用の不溶性電極において、製造コストを低減しつつ、耐久性に優れるものを提供する。【解決手段】本発明は、導電性金属よりなる電極基材と、該電極基材上に形成される中間層と、該中間層上に形成され電極触媒活性物質よりなる触媒層と、からなる電解用電極であって、前記中間層は、電極基材上に形成され、厚さ０．３〜０．７μｍの白金、イリジウム、ロジウムのいずれかよりなる下地層と、該下地層上に形成され、厚さ０．５〜１．５μｍのタンタル層とからなることを特徴とする電解用電極である。この中間層を構成する下地層は、めっきにより形成されるものが好ましい。【選択図】図１
2008291335.tif 000002
【特許請求の範囲】
【請求項１】
導電性金属よりなる電極基材と、該電極基材上に形成される中間層と、該中間層上に形成され電極触媒活性物質よりなる触媒層と、からなる電解用電極において、
前記中間層は、電極基材上に形成され、厚さ０．３〜０．７μｍの白金、イリジウム、ロジウムのいずれかよりなる下地層と、該下地層上に形成され、厚さ０．５〜１．５μｍのタンタル層とからなることを特徴とする電解用電極。
【請求項２】
下地層は、めっきにより形成されるものである請求項１記載の電解用電極。
【請求項３】
電極基材は、チタニウム、ニオブ、タンタルのいずれかよりなる請求項１又は請求項２記載の電解用電極。
【請求項４】
触媒層は、白金族金属酸化物、又は、その混合物、若しくは、これらにバルブ金属の酸化物を含むもの、のいずれかである請求項１〜請求項３のいずれか１項記載の電解用電極。
【発明の詳細な説明】
【技術分野】
【０００１】
本発明は、電解用の電極に関する。詳しくは、電気めっきや金属箔製造等の電解工程において陽極として使用される電極に関する。
【背景技術】
【０００２】
各種の電解工程で使用される電極として、チタン、タンタル等のバルブ金属からなる電極基材を、白金、ルテニウム、イリジウム、ロジウム等の貴金属又はこれら貴金属の酸化物を含む電極触媒活性物質からなる触媒層で被覆した電極が知られている。このような電解用電極は、不溶性電極とも称されており、電解液の汚染等の問題に対して、古くから使用されてきた鉛電極より優れており、近年多用されるようになっている。
【０００３】
かかる不溶性電極において、求められる性能として、電極活性の維持、寿命の増大がある。不溶性電極の劣化の機構としては、使用過程における酸素発生及び触媒層の消耗に伴い、電極基材表面に絶縁性の酸化物が成長する不働態化現象によるものと考えられており、これにより電極としての機能が消失する。
【０００４】
不溶解性電極の耐久性向上の手段としては、上記のような劣化機構を考慮したものとして、電極基材と触媒層との間に、電極基材の不働態化を抑制するための中間層を形成するものが提案されている。例えば、特許文献１では、電極基材上に中間層としてスパッタリング法によりタンタル皮膜を形成し、その後触媒層を形成した電極が開示されている。
【特許文献１】特開平２−２８２４９１号公報
【発明の開示】
【発明が解決しようとする課題】
【０００５】
上記従来技術において、電極基材の不働態化抑制のために中間層を形成する手法は極めて有用である。しかしながら、この従来技術には電極製造のコスト面において改善が必要である。即ち、電極の製造コストは、原材料及び製造工程における製造効率が影響するところ、従来技術では中間層製造の方法としてスパッタリング法が適用されている。スパッタリング法は、所望の組成の薄膜を均一に形成する点においては有用であるが、成膜速度は低い。上記特許文献においては、３μｍのタンタル皮膜を形成した例のみが記載されているが、このような厚さのタンタル皮膜をスパッタリングで形成するためには、相当の時間を要し製造効率に乏しい。
【０００６】
一方、製造コストを考慮し、タンタル皮膜の厚さを減少させた場合、中間層本来の機能を発揮することができない。本願発明者等による検証によれば、タンタル層の厚さを１μｍ程度以下とした場合、十分な耐久性向上の効果が得られないことが確認されている。
【０００７】
そこで、本発明は、中間層を有する不溶性電極において、製造コストを低減しつつも、耐久性に優れるものを提供することを目的とする。
【課題を解決するための手段】
【０００８】
本発明者等は、上記課題を解決すべく鋭意検討を行い、中間層の構成として、所定の厚さの貴金属皮膜とタンタル皮膜の２層構造を採ることで耐久性に優れる電極とすることができることを見出し本発明に想到した。
【０００９】
即ち、本発明は、導電性金属からなる電極基材、該電極基材上に形成される中間層、該中間層上に形成される電極触媒活性物質からなる触媒層、からなる電解用電極において、前記中間層は、電極基材上に形成され、厚さ０．３〜０．７μｍの白金、イリジウム、ロジウムのいずれかよりなる下地層と、該下地層上に形成され、厚さ０．５〜１．５μｍのタンタルからなる第２層とからなることを特徴とする電解用電極である。
【００１０】
本発明は、基材の不働態化抑制のためのタンタル層を薄くすることで、製造コストの低減を図ると共に、これにより消失するタンタルの作用（電極基材の不働態化の阻止）を確保するためにその下地層として所定厚さの貴金属層を形成するものである。
【００１１】
タンタル層の下地層として貴金属層を形成することにより、電極基材の不働態化抑制の効果が生じる理由については必ずしも明らかではないが、本発明者等によれば、貴金属層を下地層として形成することで、その後に形成されるタンタル層の表面形態が改善され、比較的粒径の揃った皮膜が形成されるためと考える。そして、この皮膜は、その後の触媒層形成のための熱処理を受けても、その表面形態を維持することができ、中間層として安定性を有するものとなる。このように薄いタンタル層を安定性に富む皮膜とすることで、電極基材の不働態化を抑制し、電極の耐久性を確保することができる。
【００１２】
また、下地層を構成する白金、イリジウム、ロジウムは、タンタルとは異なり、スパッタリング法以外の方法、例えばめっき法等の簡易な方法によって薄膜とすることができる。従って、下地層形成による製造効率の影響は微小であり、タンタル層を薄くすることによる改善効果を考慮すると全体として電極製造のコストを低減することができる。
【００１３】
ここで、下地層として、貴金属の中でも白金、イリジウム、ロジウムに限定するのは、これらの貴金属はタンタル層の形態を良好なものとするのに好適であり、更に、電極の使用過程において溶出することなく基材を保護することができるからである。この点、貴金属に属する金、銀については、使用時において電解液中に溶出し易く、電極基材を保護する材料として機能し難い。
【００１４】
また、中間層を構成する各層の厚さについて、タンタル層を０．５〜１．５μｍとするのは、０．５μｍ未満では電極基材の不働態化抑制の効果が生じないからであり、１．５μｍを超えるタンタル層の製造はコスト高となるからである。一方、下地層の厚さを０．３〜０．７μｍとするのは、０．３μｍ未満では耐久性向上の効果が見られないからである。また、下地層は厚ければいいというものではなく、その原因は定かではないが、下地層の厚さ０．７μｍを超えると電極の寿命が大きく低下する。
【００１５】
そして、白金、イリジウム、ロジウムよりなる下地層は、めっきにより形成されるものが好ましい。めっきにより形成される皮膜は結晶粒の揃ったものとなる傾向があり、その上に形成されるタンタル皮膜の結晶粒が下地層の形態に追従し、形態性の良好なタンタル層とすることができるからである。
【００１６】
電極基材は、従来の不溶性電極で使用されているものが適用でき、チタニウム、ニオブ、タンタル等のバルブ金属からなるものが使用できる。
【００１７】
中間層の上に形成される触媒層についても、従来の不溶性電極の触媒層を適用でき、例えば、酸化イリジウム又は酸化ルテニウム等の白金族金属の酸化物、及び、その混合物、更にこれらにチタン、タンタル等のバルブ金属（酸化物）を含むものが使用できる。この触媒層の膜厚は、０．１μｍ〜１０μｍであることが望ましい。０．１μｍ未満では、電気分解効率が良好なものとなりにくい傾向があり、１０μｍを超えても電気分解効率に問題はないが、高コストになってしまう傾向がある。
【００１８】
本発明に係る電解用電極の製造においては、電極基材上に下地層、タンタル層、触媒層を順次積層させることで製造できる。このとき、電極基材表面について、脱脂、酸化皮膜除去のための前処理として酸洗、研磨を行っても良い。
【００１９】
上記のように、下地層の形成はめっきによるものが好ましい。簡易かつ安価に貴金属皮膜を形成することができ、皮膜の形態性にも優れるからである。めっき法による下地層の形成は、形成目的の貴金属塩を含むめっき液に電極基材を浸漬し、通電することでなされる。めっき液としては、白金層を形成する白金めっき液としては、例えば、ジニトロジアンミン白金、ヘキサヒドロオクソ白金酸塩、塩化白金酸塩等を含むめっき液が適用可能である。また、イリジウムめっき液としては、ヘキサクロロイリジウム酸塩、ヘキサブロモイリジウム酸塩、ヘキサフルオロイリジウム酸塩等を含むめっき液があり、ロジウムめっき液としては、硫酸ロジウムめっき液、リン酸ロジウムめっき液が適用可能である。
【００２０】
めっき条件は、めっき液中の貴金属塩濃度としては、安定的な析出を得るため、５〜１０ｇ／Ｌとするのが好ましい。また、電解条件は、液温５０〜６０℃、電流密度０．５〜１．０Ａ／ｄｍ２とするのが好ましい。めっき液のｐＨを１〜３に調製するのが好ましい。尚、下地層の厚さはめっき時間により制御することができるが、３〜３０分間とするのが好ましい。
【００２１】
タンタル層の形成については、特に限定するものではないが、適当なタンタル塩を含むめっき液が存在せず、常温でのめっき法（電解法）で形成することが困難である。そこで、タンタル層の形成はスパッタリング法によるのが好ましい。
【００２２】
触媒層の形成は、簡易的な方法であり、工業的規模での電極作成にも好適である焼成法が好ましい。焼成法は、触媒層を構成する貴金属の塩、及び、タンタル塩、チタン塩をアルコール等の溶媒に溶解させた溶液を塗布し、これを４００〜５００℃で２０分間〜１時間焼成し、この塗布及び焼成を繰返すものである。繰返しの回数は、目的とする触媒層の厚さに対応するものである。
【発明の効果】
【００２３】
以上説明したように、本発明に係る電解用電極は、中間層を２層構造とし、白金等からなる下地層を設けることで、その上のタンタル層を薄くしつつも電極基材の不働態化を抑制し、電極の耐久性を確保する。本発明に係る電極は、低コストで製造可能である。
【発明を実施するための最良の形態】
【００２４】
以下、本発明の好適な実施形態を説明する。
【００２５】
実施例１：ここでは、電極基材であるチタン基板上に、白金層をめっきし、更にタンタル層をスパッタ法で形成して中間層を形成した後、焼成法により触媒層を形成した。
【００２６】
１００ｍｍ×１００ｍｍ×０．５ｍｍのチタン板を基材として、酸性、アルカリ性脱脂液に浸漬して脱脂後、酸洗して酸化皮膜を除去した後、下地層となる白金の電解めっきを行った。白金濃度５ｇ／Ｌのめっき液（ジニトロジアンミン白金、硫酸浴）を用いて、ｐＨ２、液温５０℃、電流密度０．５Ａ／ｄｍ２の条件下で、撹拌しながら１５分間めっきし、厚さ０．５μｍの白金からなる下地層を形成した。
【００２７】
次に、めっきした基板をマグネトロンスパッタリング装置に導入しタンタル層を形成した。使用したターゲットは、純タンタルターゲットであり、基板温度２０℃、チャンバー内圧力５×１０−３ｔｏｒｒ、直流電流１ｋＷ、スパッタ時間６０分としてスパッタリングを行った。その結果、１μｍのタンタル層が形成された。
【００２８】
以上の方法によって、チタン基板上に中間層を形成した後、焼成法により酸化イリジウム−酸化タンタルからなる触媒層を形成した。濃度１０％の塩化イリジウム酸と有機タンタル化合物をブタノールに溶解して中間層上に塗布し、室温で１０分間乾燥させた後、４５０℃、３０分間焼成した。この塗布、焼成作業を１０回繰り返して電解用の電極を得た。尚、このときの触媒層の膜厚は、約５μｍであった。
【００２９】
実施例２、３：ここでは、下地層である白金層の厚さを変化させて電極を作成した。白金層の厚さは、めっき時間の調整により行い、めっき時間９分で０．３μｍ、めっき時間２１分で０．７μｍの白金層を形成した。尚、白金層形成のためのその他の条件、及び、タンタル層、触媒層の形成方法は実施例１と同様とした。
【００３０】
実施例４、５：ここでは、タンタル層の厚さを変化させて電極を作成した。タンタル層の厚さは、スパッタ時間の調整により行った。尚、白金層形成のための条件、及び、タンタル層形成のその他の条件、触媒層の形成方法は実施例１と同様とした。
【００３１】
比較例１、２：めっき時間を調整して下地層である白金層の厚さを０．１μｍ、１．０μｍとして電極を作成した。タンタル層、触媒層の形成方法は実施例１と同様とした。
【００３２】
比較例３、４：ここでは、中間層としてタンタル層のみを形成し電極とした。実施例１において、チタン基材の前処理後、これをスパッタリング装置に導入し、スパッタ時間を調整し、タンタル層を１μｍ、０．５μｍとした。そして、実施例１と同様にして触媒層を形成し電極とした。
【００３３】
比較例５、６、７：中間層として白金層のみを形成し電極を製造した。実施例１において、チタン基材の前処理、白金めっきを行った後、触媒層を形成した。白金層の厚さは、めっき時間の調整により、０．１μｍ、０．５μｍ、１．０μｍとした。
【００３４】
比較例８、９：ここでは、中間層を２層構造としつつ、下地層として金を適用した。金層の形成は、めっきにより行い、金濃度１０ｇ／Ｌのめっき液（シアン化金カリウム溶液）を用いて、ｐＨ１２、液温５０℃、電流密度１Ａ／ｄｍ２の条件下で金めっきした。金層の厚さは、めっき時間を調整し、０．３μｍ、１．０μｍとした。そして、実施例１と同様にして、タンタル層及び触媒層を形成し電極とした。
【００３５】
比較例１０、１１：上記比較例と同様、中間層を２層構造としつつ、下地層として銀を適用した。銀層の形成もめっきにより行い、銀濃度１５ｇ／Ｌのめっき液（シアン化銀カリウム溶液）を用いて、ｐＨ１２、液温５０℃、電流密度１Ａ／ｄｍ２の条件下で金めっきした。金層の厚さは、めっき時間を調整し、０．３μｍ、１．０μｍとした。そして、実施例１と同様にして、タンタル層及び触媒層を形成し電極とした。
【００３６】
電解試験：以上製造した電極について、その寿命を検討すべく電解試験を行った。電解試験は、各実施例、比較例に係る電極を陽極とし、陰極としてＺｒ金属を用い、両者を光沢剤入り錫めっき液中に浸漬して、電流密度２００Ａ／ｄｍ２、液温４０℃として電解を行い耐久時間を測定した。耐久時間（陽極の寿命）の評価は、初期のセル電圧から５Ｖ上昇した時点を終点とし、終点までの時間を寿命と判断した。電解試験の結果を表１に示す。
【００３７】
【表１】
2008291335.tif 000003
【００３８】
タンタル層のみからなる中間層を有する比較例３、４を基準としてみると、白金の下地層を有する実施例１〜２は耐久時間が長いことがわかる。また、比較例１、２の結果から、下地層の厚さは０．１μｍでは効果が十分発揮されない一方、１．０μｍと厚くすると耐久時間が短くなる。下地層の好ましい範囲は、０．３〜０．７μｍであるといえる。また、下地層の白金は、これを単独で用いても耐久性向上には寄与しない（比較例５〜６）。更に、下地層としては金、銀は電解中の溶出が容易に生じ、耐久時間が著しく短かくなることが確認された。従って、中間層の構造を２層構造とするだけでは効果はなく、下地層の適切な選択を要することがわかる。
【００３９】
タンタル層の表面形態の検討：本願実施形態においては、実施例１、比較例１について、タンタル層の形態についても検討している。図１は、実施例１、比較例１においてスパッタ後のタンタル層の表面形態を示す写真である。図１からわかるように、白金下地層を供える実施例１のタンタル層は、比較的粒径が近似した表面形態を示している。これに対し、比較例１のように、下地層無しで直接基材に形成されたタンタル層の表面形態は粒径が不定なものとなっている。
【００４０】
以上のタンタル層形成後の基材について、空気中で４５０℃で加熱したところ、図２のような表面形態となった。これによると、比較例１では熱処理により結晶粒の成長・粗大化が生じ粗い表面形態に変化している。これに対し、実施例１では、加熱されても成膜直後の表面形態をほぼ維持している。
【００４１】
以上のようなタンタル層の形態変化と、電極の耐久性との関係については、明確ではないが、タンタル層の厚さを１μｍと薄くした場合、その形態の変化により基材の不働態化抑制という中間層としての作用を失ったものと考えられる。
【図面の簡単な説明】
【００４２】
【図１】実施例１、比較例１のタンタル層表面のＳＥＭ写真。
【図２】焼成後の実施例１、比較例１のタンタル層表面のＳＥＭ写真。
【図１】
2008291335.tif 000004
【図２】
2008291335.tif 000005